(57)【要約】【課題】耐火性能を高めると共に、軽量で作業性の向上、及び製造コストの低減化を図る。【解決手段】本発明に係る複合板１は、内外装材２と断熱材３とを接着剤４により貼り合わすことにより形成され、接着剤４は、無機系素材から成る粉粒体５を含み、該粉粒体は、加熱時に溶融し合着して熱の反射層を形成することを特徴とし、前記無機系素材は、微細化されたアルミニウム又は銀を含み、内外装材２は、酸化マグネシウム又は珪酸カルシウムを含み、断熱材３は、有機系若しくは無機系の、発泡系又は繊維系の断熱材を含んでいる。【選択図】図１
2008025139.tif 000002
【特許請求の範囲】
【請求項１】
内外装材と断熱材とを接着剤により貼り合わすことにより形成され、該接着剤は、無機系素材から成る粉粒体を含み、該粉粒体は、加熱時に溶融し合着して熱の反射層を形成することを特徴とする複合板。
【請求項２】
前記無機系素材は、微細化されたアルミニウム又は銀を含んでいる請求項１に記載の複合板。
【請求項３】
前記内外装材は、酸化マグネシウム又は珪酸カルシウムを含んでいる請求項１又は２に記載の複合板。
【請求項４】
前記断熱材は、有機系若しくは無機系の、発泡系又は繊維系の断熱材を含んでいる請求項１〜３のいずれか１の請求項に記載の複合板。
【発明の詳細な説明】
【技術分野】
【０００１】
本発明は、建築物の外壁や内壁等に用いられる複合板に関するものである。
【背景技術】
【０００２】
従来、室内環境の快適化や省エネルギー化の促進のため、建築物の外壁や内壁等に、断熱性能を有する部材が取り付けられていることがある。従来のこの種の部材としては、例えば、内外装材に断熱材が貼り合わされて一体に形成された複合板が知られている（例えば、特許文献１参照）。
【特許文献１】特開平８−１０５１８６号公報
【発明の開示】
【発明が解決しようとする課題】
【０００３】
しかしながら、上記した従来の複合板は、酸化マグネシウム板や珪酸カルシウム板から成る内外装材に有機系又は無機系の断熱材を貼り合わせて形成されたものであるため、建築部材の耐火認定試験（ＩＳＯ８３４）による１時間耐火に適合する高い耐火性能を有することができなかった。そのため、複合板の使用範囲が限定され、用途の拡大化を図ることができないといった問題があった。
【０００４】
一方、前記ＩＳＯ８３４による１時間耐火に適合させるため、前記断熱材にセメントモルタルを塗布したり、金属板や金属膜を貼付したりした複合板も提案されているが、これらの場合には、複合板の重量が重くなるため、施工性が悪いといった問題や、製造コストが高くなると共に、接着剤による一体化が難しいといった問題があった。そのため、実用性や機能性が低かった。
【０００５】
本発明は、上記した課題を解決すべくなされたものであり、耐火性能を高めることができると共に、軽量で作業性の向上、及び製造コストの低減化を図ることのできる複合板を提供することを目的とするものである。
【課題を解決するための手段】
【０００６】
上記した目的を達成するため、本発明に係る複合板は、内外装材と断熱材とを接着剤により貼り合わすことにより形成され、該接着剤は、無機系素材から成る粉粒体を含み、該粉粒体は、加熱時に溶融し合着して熱の反射層を形成することを特徴とする。
【０００７】
そして、前記無機系素材は、微細化されたアルミニウム又は銀を含んでいるのがよい。
【０００８】
また、前記内外装材は、酸化マグネシウム又は珪酸カルシウムを含んでいてもよく、さらに、前記断熱材は、有機系若しくは無機系の、発泡系又は繊維系の断熱材を含んでいてもよい。
【発明の効果】
【０００９】
本発明によれば、接着剤が無機系素材から成る粉粒体を含んでおり、加熱時にこの紛粒体が溶融し合着して熱の反射層を形成するため、ＩＳＯ８３４による１時間耐火に適合する高い耐火性能を発揮することができる。また、軽量であり、施工性を高めることができ、製造コストの低減化を図ることができる。
【発明を実施するための最良の形態】
【００１０】
以下、図面を参照しつつ、本発明の実施の形態について説明する。ここで、図１は、本発明の実施の形態に係る複合板を示す断面図、図２は同複合板を加熱した時の初期の状態を示す断面図、図３は同複合板を加熱し続け、接着剤が高温に達した時の状態を示す断面図である。
である。なお、以下の説明では、本発明に係る複合材を建築物の外壁や内壁等の壁材に適用した場合について例示して説明する。
【００１１】
本実施の形態に係る複合板１は、図１に示されているように、２枚の板状の内外装材２，２の間に断熱材３を介装し、各内外装材２，２の内面と断熱材３とを接着剤４により貼り合わすことにより形成されている。
【００１２】
内外装材２としては、酸化マグネシウム又は珪酸カルシウムのみから成る板材か、或いは、酸化マグネシウム又は珪酸カルシウムを含む板材を使用することができ、内外装材２の内部には、ワイヤメッシュ等の補強部材が設けられていてもよい。
【００１３】
断熱材３としては、発泡スチロール、発泡ウレタン、発砲ポリエチレン、発泡イソシアネート等の有機系の発泡系断熱材、又は炭酸カルシウム板等の無機系の発泡系断熱材、或いは、セルローズファイバー、繊維板等の有機系の繊維系断熱材、又はグラスウール、ロックウール等の無機系の繊維系断熱材を使用することができ、断熱材３の内部には、ワイヤメッシュ等の補強部材が設けられていてもよい。
【００１４】
また、接着剤４は、アルミニウム又は銀等の無機系素材から成る粉粒体５を含んでおり、無機系素材は微細化されて混合されているのが好ましい。
【００１５】
このような構成を備えた複合材１において、図２に示されているように、内外装材２が外側からバーナー７等により熱せられると、その熱は内外装材２を伝導し、接着剤４を介して断熱材３に伝導し、断熱材３はその伝導熱により、溶融する。この場合、断熱材３が発火燃焼することなく溶融するのは、複合板１の内部が無酸素状態になるからである。
【００１６】
このように断熱材３が溶融した後、さらに内外装材２が加熱され、接着剤４の温度が高温（例えば、６００℃付近）に達すると、図３に示されているように、接着剤４の内部のアルミニウムや銀等の無機系素材の紛粒体５は、溶融し、互いに合着して、接着剤４内の他の成分と共に輻射熱の反射層６を形成する。そして、この輻射熱の反射層６により熱が遮断され、反対側の内外装材２への伝熱が抑制される。この結果、複合板１は、ＩＳＯ８３４による１時間耐火に適合する高い耐火性能を発揮する。
【００１７】
ここで、ＩＳＯ８３４による１時間耐火とは、試験体の一方側表面の加熱温度を、３４５℃から１時間経過後に９４５℃になるように１分毎に上昇させた時に、最終的に試験体の他方側表面の数地点の平均温度が１６０℃を超えず、且つ他方側表面の最高温度が２００℃を超えない状態を保持することができた場合に認定される耐火性能のことを言う。
【００１８】
上記したように本発明の実施の形態に係る複合板１によれば、ＩＳＯ８３４による１時間耐火に適合する高い耐火性能を発揮することができるため、複合板１の用途の拡大化を図ることができる。また、ＩＳＯ８３４による１時間耐火に適合させるため、断熱材にセメントモルタルを塗布したり、金属板や金属膜を貼付したりする必要がないため、軽量となり、施工性を高めることができると共に、製造コストの低減化を図ることができる。さらに、複合板１が加熱されても、接着剤４の接着性能を高く保持することができるため、内外装材２が剥離したりすることもなく、実用性や機能性の向上を図ることができる。
【００１９】
なお、上記した実施の形態において、複合板１は、２枚の板状の内外装材２，２の間に断熱材３が介装されて構成されているが、これは単なる例示に過ぎず、１枚の内外装材２の内面に断熱材３が接着剤４によって貼り合わされて構成されていてもよい。
【００２０】
また、上記実施の形態では、本発明を建築物の外壁や内壁等の壁材に適用した場合について説明したが、本発明はこの場合に限定されるものではなく、建築物の屋根や床等の下地材や床材、或いは、建築物以外の構築物の壁材等、他の各種内外装材にも適用可能である。
【図面の簡単な説明】
【００２１】
【図１】本発明の実施の形態に係る複合板を示す断面図である。
【図２】本発明の実施の形態に係る複合板を加熱した時の初期の状態を示す断面図である。
【図３】本発明の実施の形態に係る複合板を加熱し続け、接着剤が高温に達した時の状態を示す断面図である。
【符号の説明】
【００２２】
１          複合板
２          内外装材
３          断熱材
４          接着剤
５          粉粒体
６          反射層
【図１】
2008025139.tif 000003
【図２】
2008025139.tif 000004
【図３】
2008025139.tif 000005